(57)【特許請求の範囲】
【請求項１】
ホットスカーフにより溶削された後の被溶削材の溶削異常を検出する装置であって、
溶削後の被溶削材の表面における高さ分布を計測する高さ計測部と、
溶削後の被溶削材の表面における輝度分布を計測する輝度計測部と、
前記高さ計測部が計測した被溶削材の幅方向における高さ分布と、前記輝度計測部が計測した被溶削材の幅方向における輝度分布に基づいて、溶削異常を検出する溶削異常検出部と、を備え、
前記輝度計測部は、前記被溶削材の表面において光切断線が照射された以外の部分の輝度を計測するように構成されている
ことを特徴する溶削異常検出装置。
【請求項２】
前記溶削異常検出部は、前記高さ分布にて予め定められた高さ閾値以上の部分で且つ前記輝度分布にて予め定められた輝度閾値以下の部分を、溶削異常が存在する部分として検出するように構成されていることを特徴とする請求項１に記載の溶削異常検出装置。
【請求項３】
前記高さ計測部は、被溶削材の幅方向に向けて光切断線を照射する光照射部と、前記光切断線が照射された被溶削材を撮像する撮像部、を有することを特徴する請求項１または請求項２に記載の溶削異常検出装置。
【請求項４】
前記輝度計測部は、被溶削材の表面を撮像する撮像部を有しており、
前記輝度計測部の撮像部と前記高さ計測部の撮像部とが、同一のエリアカメラで構成されていることを特徴する請求項１〜３のいずれかに記載の溶削異常検出装置。
【請求項５】
前記溶削異常検出部の検出結果に基づいて、ホットスカーフにおける溶削条件を変更する溶削条件変更部を含むことを特徴する請求項１〜４のいずれかに記載の溶削異常検出装置。
【請求項６】
ホットスカーフにより溶削された被溶削材表面の溶削異常を検出する方法であって、
溶削後の被溶削材表面における被溶削材の高さ分布を計測する高さ計測ステップと、
溶削後の被溶削材表面における輝度を計測する輝度計測ステップと、
前記高さ計測ステップにて計測した被溶削材の幅方向における高さ分布と、前記輝度計測ステップにて計測した被溶削材の幅方向における輝度分布に基づいて、溶削異常を検出する溶削異常検出ステップとを備え、
前記輝度計測ステップは、前記被溶削材の表面において光切断線が照射された以外の部分の輝度を計測する
ことを特徴する溶削異常検出方法。
【請求項７】
前記溶削異常検出ステップの検出結果に基づいて、ホットスカーフにおける溶削条件を変更する溶削条件変更ステップを含むことを特徴する請求項６に記載の溶削異常検出方法。
【発明の詳細な説明】
【技術分野】
【０００１】
本発明は、分塊圧延工程に設置されたホットスカーフ設備により溶削された後の鋳片または鋼片における溶削異常を検出する技術に関し、特に、ホットスカーフ直後において精度高く溶削異常を検出する技術に関する。
【背景技術】
【０００２】
ホットスカーフ設備（以下、ホットスカーフと記載）は、線材・棒鋼の製造工程の中で、連続鋳造したブルームから中間製品であるビレットを製造する分塊圧延工程に配置され、ブルームに存在する表面欠陥（脱炭層および表面疵）を溶削により除去するための設備である。分塊圧延後のビレットの表面品質は、ホットスカーフの出来の良し悪しに大きく左右される。
【０００３】
ホットスカーフの出来の良し悪しは、分塊圧延終了後の鋳片または鋼片（以下、鋼片と記載）の検査工程における表面疵検査によって判定されている。しかし、表面疵検査は鋼片の冷却後でなければ実施できないため、ホットスカーフ不良による表面疵の大量発生を防止できない。
このため、ホットスカーフの出来の良し悪しをホットスカーフ直後で判定してホットスカーフ不良（たとえば火口ユニットの局所的なノズル詰まり）を解消する必要がある。
【０００４】
ホットスカーフの出来の良し悪しを評価する上で重要な指標の１つにホットスカーフの溶削量がある。このような溶削量の測定方法としては、レーザ距離計を用いて溶削前後の鋼片の寸法の変化を計測することにより溶削量を求める方法（光切断法）が採用されており、たとえば、以下の特許文献１（特開平５−２３７６５４号公報）および特許文献２（特開２００７−６９２２３号公報）に開示される技術がある。
【０００５】
特許文献１に開示された溶削量測定方法は、ホットスカーフ前後において、レーザ距離計によって溶削前後の被溶削材寸法を測定しその差を溶削量として求める方法であって、レーザ距離計として被溶削材の高さ方向および幅方向共に２次元レーザ距離計を用い、または被溶削材の高さ方向は１次元レーザ距離計、幅方向は２次元レーザ距離計を用い、これらレーザ距離計により測定された溶削前断面プロフィールと溶削後断面プロフィールとの差より被溶削材の溶削量プロフィールを求めることを特徴とする。
【０００６】
特許文献２に開示された溶削量測定方法は、ホットスカーフにより溶削された鋼片表面の溶削量を測定する方法であって、鋼片の溶削前に上下方向の鋼片寸法を測定するとともに、溶削しない側面の特定部位の上下方向の位置を記憶し、鋼片の溶削後に再度上下方向の鋼片寸法を測定するとともに、前記特定部位の上下方向の位置を記憶し、前記特定部位の位置について溶削前後の上下方向の移動量を求めることにより鋼片下面の溶削量を求め、前記上下方向の鋼片寸法について溶削前後の変化量と前記鋼片下面の溶削量とから鋼片上面の溶削量を求めることを特徴とする。
【０００７】
いずれの溶削量測定方法も、ホットスカーフ前後で、レーザ距離計により鋼片の高さを計測して、その差を溶削量とする技術である。
また、特許文献３（特開平５−２４９０５１号公報）は、作業者の目視に代えてＣＣＤカメラを用いた画像処理により溶削不良の有無を判定する溶削不良検出装置を開示する。
この溶削不良検出装置は、ホットスカーフの直後に配置し、搬送されて来る分塊圧延材の周囲に該分塊圧延材に対向する位置に配置したＣＣＤカメラと、該ＣＣＤカメラからの画像情報を受けて画像処理を行い、該分塊圧延材の輝度分布または輝度変化率分布を求める画像処理装置と、該画像処理装置により求めた輝度分布または輝度変化率分布と分塊圧延の製造情報により溶削不良の有無を判定するパソコンと、溶削不良の検出に必要な分塊圧延の製造情報を蓄積し、その情報を前記パソコンに送るとともに、溶削状況の統計、管理を行う上位ＣＰＵとを備えることを特徴とする。
【先行技術文献】
【特許文献】
【０００８】
【特許文献１】特開平５−２３７６５４号公報
【特許文献２】特開２００７−６９２２３号公報
【特許文献３】特開平５−２４９０５１号公報
【発明の概要】
【発明が解決しようとする課題】
【０００９】
しかしながら、上述した特許文献に開示された技術では以下の問題がある。
特許文献１および特許文献２に開示された技術では、ホットスカーフ前の鋼片の寸法（高さ）をレーザ距離計を用いて計測しているが、ホットスカーフ前の鋼片の表面にはスケールが付着していることが多い。このため、ホットスカーフ前の鋼片の寸法を基準として溶削量を算出する技術では、誤差を多く含む場合があり、ホットスカーフの出来の良し悪しを精度高く評価することは難しい。
【００１０】
さらに、これらの特許文献１、２に開示された技術は、単に溶削量（溶削深さ）を測定するものであって、そもそも疵につながる溶削異常を検出するものではない。すなわち、ホットスカーフの溶削量はホットスカーフの出来の良し悪しを評価する上で重要な指標の１つであったとしても、溶削量は、疵につながる溶削異常に必ずしもつながるものとはいえない。
【００１１】
また、特許文献３に開示された技術は、輝度の情報（輝度分布または輝度変化率分布）のみに基づいて溶削不良を判定するため、温度低下部と溶削不良部とを区別しにくい。このため、溶削不良ではないものを溶削不良と誤って判定しやすく精度が低い。たとえば、水（圧延ライン中の種々の冷却水等）が付着した鋼片の表面は温度が低下して輝度が周囲よりも低くなるので、溶削不良でなくても溶削不良と判定されてしまう。
【００１２】
本発明は、上述の問題に鑑みてなされたものであり、ホットスカーフの出来の良し悪しをホットスカーフ直後で精度高く検出することのできる溶削異常検出装置および溶削異常検出方法を提供することを目的とする。さらに、ホットスカーフによる歩留まり損を低減させることのできる溶削異常検出装置および溶削異常検出方法を提供することを目的とする。
【課題を解決するための手段】
【００１３】
上記課題を解決するため、本発明の溶削異常検出装置は以下の技術的手段を講じている。
即ち、本発明の溶削異常検出装置は、ホットスカーフにより溶削された後の被溶削材の溶削異常を検出する。この装置は、溶削後の被溶削材の表面における高さ分布を計測する高さ計測部と、溶削後の被溶削材の表面における輝度分布を計測する輝度計測部と、前記高さ計測部が計測した被溶削材の幅方向における高さ分布と、前記輝度計測部が計測した被溶削材の幅方向における輝度分布に基づいて、溶削異常を検出する溶削異常検出部と、を備えることを特徴する。
【００１４】
好ましくは、前記溶削異常検出部は、前記高さ分布にて予め定められた高さ閾値以上の部分で且つ前記輝度分布にて予め定められた輝度閾値以下の部分を、溶削異常が存在する部分として検出するように構成されると良い。
好ましくは、前記高さ計測部は、被溶削材の幅方向に向けて光切断線を照射する光照射部と、前記光切断線が照射された被溶削材を撮像する撮像部と、を有するように構成されると良い。
【００１５】
好ましくは、前記輝度計測部は、前記被溶削の表面において光切断線が照射された以外の部分の輝度を計測するように構成されると良い。
好ましくは、前記輝度計測部は、被溶削材の表面を撮像する撮像部を有しており、前記輝度計測部の撮像部と前記高さ計測部の撮像部とが、同一のエリアカメラで構成されると良い。
【００１６】
好ましくは、前記溶削異常検出部の検出結果に基づいて、ホットスカーフにおける溶削条件を変更する溶削条件変更部を含むように構成されると良い。
また、本発明の溶削異常検出方法は、ホットスカーフにより溶削された被溶削材表面の溶削異常を検出する。この方法は、溶削後の被溶削材表面における被溶削材の高さ分布を計測する高さ計測ステップと、溶削後の被溶削材表面における輝度を計測する輝度計測ステップと、前記高さ計測ステップにて計測した被溶削材の幅方向における高さ分布と、前記輝度計測ステップにて計測した被溶削材の幅方向における輝度分布に基づいて、溶削異常を検出する溶削異常検出ステップとを備えることを特徴する。
【００１７】
好ましくは、前記溶削異常検出ステップの検出結果に基づいて、ホットスカーフにおける溶削条件を変更する溶削条件変更ステップを含むように構成されると良い。
なお、本発明の溶削異常検出装置の最も好ましい形態は、ホットスカーフにより溶削された後の被溶削材の溶削異常を検出する装置であって、溶削後の被溶削材の表面における高さ分布を計測する高さ計測部と、溶削後の被溶削材の表面における輝度分布を計測する輝度計測部と、前記高さ計測部が計測した被溶削材の幅方向における高さ分布と、前記輝度計測部が計測した被溶削材の幅方向における輝度分布に基づいて、溶削異常を検出する溶削異常検出部と、を備え、前記輝度計測部は、前記被溶削材の表面において光切断線が照射された以外の部分の輝度を計測するように構成されていることを特徴する。
また、本発明の溶削異常検出方法の最も好ましい形態は、ホットスカーフにより溶削された被溶削材表面の溶削異常を検出する方法であって、溶削後の被溶削材表面における被溶削材の高さ分布を計測する高さ計測ステップと、溶削後の被溶削材表面における輝度を計測する輝度計測ステップと、前記高さ計測ステップにて計測した被溶削材の幅方向における高さ分布と、前記輝度計測ステップにて計測した被溶削材の幅方向における輝度分布に基づいて、溶削異常を検出する溶削異常検出ステップとを備え、前記輝度計測ステップは、前記被溶削材の表面において光切断線が照射された以外の部分の輝度を計測することを特徴する。
【発明の効果】
【００１８】
本発明の溶削異常検出装置または溶削異常検出方法を用いることにより、ホットスカーフの出来の良し悪しをホットスカーフ直後で精度高く検出することができるとともに、ホットスカーフによる歩留まり損を低減させることができる。
【図面の簡単な説明】
【００１９】
【図１】本発明の実施形態に係る溶削異常検出装置を含むホットスカーフ工程の概要図である。
【図２】図１における溶削異常検出装置の構成を示す図である。
【図３】ＣＣＤカメラにより撮像された画像の一例を示す図である。
【図４】ブルームの幅方向の高さ分布および輝度分布を示す図である。
【図５】溶削速度と溶削深さとの関係を示す図である。
【図６】溶削異常発生時と溶削速度調整後の疵指数を示す図である。
【発明を実施するための形態】
【００２０】
以下、本発明の実施形態に係る溶削異常検出装置を、図面に基づき詳しく説明する。なお、以下の説明では、同一の部品には同一の符号を付してある。それらの名称および機能も同じである。したがって、それらについての詳細な説明は繰返さない。
［全体構成・ホットスカーフ］
図１に示すように、本実施形態に係る溶削異常検出装置１００は、分塊圧延工程に設置されたホットスカーフ２００により溶削された後の被溶削材の溶削異常を検出する。被溶削材は、鋳片または鋼片であって、ここではブルーム３００とする。
【００２１】
ホットスカーフ２００は、ブルーム３００を搬送するローラテーブル４００における搬送路の適宜な位置に配置される。このホットスカーフ２００は、ブルーム３００の各面（上下左右の４面）にそれぞれ対応して上下左右の火口ユニットが配設されている。各火口ユニットは、ブルーム３００の表面側に開口する火口（ノズル）を備える。ホットスカーフ２００は、溶融鉄と酸素との熱化学反応によってブルーム３００の表面層を削り取る設備であり、ブルーム３００の４面（上下面と両側面）を長手方向に沿って同時に溶削する。
【００２２】
具体的には、ブルーム３００を停止した状態で火口からプロパンと酸素とを噴付けることにより、ブルーム３００の先端部に溶融部を形成させブルーム３００の先端部を予熱する。このように予熱してブルーム３００の先端部に溶融部を形成させた後、ブルーム３００の全長における表面層を削り取るために、ブルーム３００を火口方向に一定速度で搬送する。このときのプロパンと酸素との流量比は予熱時とは異なり，プロパンの流量を下げて酸素の流量が多くなるように設定する。これにより、溶融鉄と酸素とによる酸化反応熱を発生させて継続的に溶削を進行させる。
【００２３】
このようなホットスカーフ２００の出側の直後に溶削異常検出装置１００が配置される。
［全体構成・溶削異常検出装置］
本実施形態の溶削異常検出装置１００は、溶削後のブルーム３００の表面における高さ分布を計測する高さ計測部と、溶削後のブルーム３００の表面における輝度分布を計測する輝度計測部とを有している。
【００２４】
さらに、溶削異常検出装置１００は、高さ計測部が計測したブルーム３００の幅方向における高さ分布と、輝度計測部が計測したブルーム３００の幅方向における輝度分布に基づいて、溶削深さが予定した量より少ない等の溶削異常を検出する溶削異常検出部を備えている。
なお、本実施の形態においては、溶削後のブルーム３００の上面のみを溶削異常の検出対象としているが、これに限定されるものではなく、他の表面（両側面、下面）も検出対象としても構わない。このため、「溶削後の被溶削材（ブルーム３００）表面における被溶削材（ブルーム３００）の高さ」とは、単に鉛直上方の寸法を指すのみではなく、水平方向の寸法（側面を検出対象とした場合）、鉛直下方の寸法（下面を検出対象とした場合）も含むものとする。
【００２５】
［全体構成・高さ検出部］
溶削異常検出装置１００に備えられた高さ計測部は、ブルーム３００の表面に対し、その幅方向にライン状のレーザ光、すなわち光切断線を照射する光照射部１１０を備えている。光照射部１１０は、スポット状のレーザ光を発射するレーザ投光器（図示せず)と、レーザ投光器が投光したスポット光が入射されてライン状のレーザ光へと集光するシリンドリカルレンズ（図示せず）からなる。
【００２６】
さらに、高さ計測部は、光切断線が照射されたブルーム３００の表面を撮像する撮像部１２０を有している。本実施形態の場合、撮像部１２０はＣＣＤカメラ（エリアカメラ）で構成され、図３に示す如く、ブルーム３００の幅方向全て且つ長手方向に所定長さが映り込むように、設置場所や撮像レンズの焦点距離などが設定される。
ＣＣＤカメラ１２０で撮像された画像（光切断線を含む画像）は、高さ計測部を構成する画像処理装置１３０へ送られる。画像処理装置１３０へ送られてきた画像は二値化などの処理を施されることで、光切断線のみが抽出される。
【００２７】
画像処理装置１３０で抽出された光切断線の情報（座標データ）は、高さ計測部を構成するコンピュータ１４０へ送られる。コンピュータ１４０は、パーソナルコンピュータ等であって、このコンピュータ１４０において、抽出された光切断線に対して三角測量法の原理を適用することで、ブルーム３００の表面における高さ分布（高さプロファイル）が算出される。算出された高さ分布（高さプロファイル）は、プロファイルデータ保管部１６０に保存される。
【００２８】
［全体構成・輝度測定部］
一方、溶削異常検出装置１００に備えられた輝度計測部は、ブルーム３００の表面を撮像する撮像部１２０を有している。
本実施形態の場合、撮像部１２０は、高さ計測部を構成するＣＣＤカメラと同一とされ、図３に示す如く、ブルーム３００の幅方向全て且つ長手方向に所定長さが写り込むように、設置場所や撮像レンズの焦点距離などが設定される。
【００２９】
ＣＣＤカメラ１２０で撮像された画像は、輝度計測部を構成する画像処理装置１３０へ送られる。画像処理装置１３０では、送られてきた画像に対して、図３に示すように、ブルーム３００の幅方向より広幅の矩形ウインド（輝度測定領域）を設定し、この輝度測定領域における輝度分布（幅方向の輝度プロファイル）を算出する。このとき、幅方向の１ライン分の輝度分布を算出しているが、数ライン分の平均値を算出するようにしても構わない。なお、輝度測定領域内に、高さプロファイルを求めるための光切断線が入り込まないように当該領域を設定することは非常に好ましい。算出される輝度は、例えば８ｂｉｔ（０〜２５５階調）のデジタル輝度値とされる。
【００３０】
画像処理装置１３０で抽出された輝度分布の情報は、コンピュータ１４０へ送られる。さらに、輝度分布の情報は、プロファイルデータ保管部１６０に保存される。
なお、本実施形態の場合、輝度計測部を構成する画像処理装置１３０及びコンピュータ１４０は、高さ計測部を構成する画像処理装置１３０及びコンピュータ１４０と共用（同じもの）とされているが、別々に設けられていてもよい。
【００３１】
さて、高さ計測部が計測したブルーム３００の幅方向における高さ分布と、輝度計測部が計測したブルーム３００の幅方向における輝度分布は、ブルーム３００の溶削異常を検出する溶削異常検出部へと送られる。
溶削異常検出部は、前述したコンピュータ１４０と、警報装置（出力器）１５０と、プロファイルデータ保管部１６０とで構成される。高さ分布と輝度分布とから溶削異常を検出する処理は、コンピュータ１４０内のプログラムにより実現される。具体的な溶削異常の検出方法は後述する。
【００３２】
警報装置１５０は、音声発生スピーカや発光ランプなどで構成されており、コンピュータ１４０に接続され、コンピュータ１４０で溶削異常を検出すると、ホットスカーフ２００の操業管理者へ警報を報知する。操業管理者は、警報を認知すると、ホットスカーフ２００の溶削条件を変更する。なお、この警報装置１５０に代えて／加えて、ホットスカーフ２００の溶削条件を自動的に変更する溶削条件変更部（図示せず）を設けるようにしても構わない。溶削条件変更部は、ホットスカーフを制御するプロセスコンピュータ内にプログラムの形で実現されることが考えられる。なお、溶削条件変更部で行われる溶削条件の具体的な変更方法についても後述する。
【００３３】
［設置状況］
次に、溶削異常検出装置１００の高さ計測部、輝度計測部の具体的な設置状況について述べる。
図２に示すように、溶削異常検出装置１００は、幅３００ｍｍ程度、高さ２５０ｍｍ程度のブルーム３００の上側表面における溶削異常を検出する。溶削異常検出装置１００は、ホットスカーフ２００の出側であって約２ｍ程度の直後に配置される。このように、ホットスカーフ２００の直後に溶削異常検出装置１００を配置することにより、（１）溶削直後からブルーム３００の表面に発生するスケールの影響を回避して高さ分布を正確に測定することができ、（２）ブルーム３００の表面が赤色に発光しているので輝度分布を正確に測定することができる。
【００３４】
光照射部１１０は、ブルーム３００の上面から約１．５ｍ程度の上方位置から、緑色レーザ光をブルーム３００の表面に投射する。この緑色レーザ光の波長は４９０〜５７０ｎｍ程度である。溶削後のブルーム３００の表面からは表面温度に対応した赤色の放射光が発せられている故、光照射部１１０からは、放射光とは波長の異なる緑色レーザ光を照射するようにしている。なお、ＣＣＤカメラ１２０の撮像レンズ前には、緑色レーザ光のみを通過させるバンドパス光学フィルタを取り付けることが好ましい。
【００３５】
光照射部１１０から発せられるレーザ光は、図２に示すように、ブルーム３００の幅方向長さよりも広幅とされ、幅方向に輝度が均一となっている。
ＣＣＤカメラ１２０は、ブルーム３００の進行方向に対して上方へ３０°傾けて配置されて、斜め上方からブルーム３００の表面を撮像する。それ故、ＣＣＤカメラ１２０の撮像方向と光照射部１１０のレーザ照射方向とがなす角度は６０°となる。
【００３６】
なお、この図２に示す寸法は一例であって、本発明がこの図２に示す寸法に限定されるものではない。
上記した設置状況の下、ＣＣＤカメラ１２０により図３に示す画像が撮像される。図３に示すように、輝度測定領域は光切断線を避けるように設定されている。もし、輝度測定領域をレーザ光が横切るように設定された場合、レーザ光が照射された領域で輝度を測定すると、レーザ光に起因する輝度がブルーム３００表面の輝度に混在することとなり、測定された輝度値に誤差が発生する。本実施形態では、斯かる不都合は回避される。
【００３７】
図３（Ａ）は溶削異常がブルーム３００の長手方向に平行に存在する場合を、図３（Ｂ）は溶削異常が存在しない場合を、それぞれ示している。
図３（Ａ）では、ホットスカーフ直後のブルーム３００の表面には，ブルーム３００の長手方向に平行な凹凸（溶削むら、溶削異常）が形成される。こうした溶削むらは、その程度によっては、ホットスカーフ後の分塊圧延において表面疵を発生させる原因になることがある。また、これらの表面疵には脱炭層が認められることから、ホットスカーフによる溶削では元々ブルーム３００の表面を覆っている脱炭層を完全に除去しきれない場合があることがわかる。したがって、分塊圧延後のブルーム表面疵を低減させるためには、ホットスカーフの溶削深さを十分確保した上で、溶削むらの小さい平滑な溶削面を実現させることが必要である。このため、本実施形態に係る溶削異常検出装置１００は、溶削異常を検出すると、十分な溶削深さになるように、ホットスカーフ２００の溶削条件を変更するように操業管理者へ警報を報知したり、ホットスカーフ２００の溶削条件を自動的に変更したりする。
【００３８】
［溶削異常検出方法］
次に、溶削異常検出部にて行われる溶削異常検出の処理内容、言い換えれば、溶削異常検出装置１００における溶削異常検出方法について説明する。
高さ計測部にて得られた高さプロファイルのデータ（ブルーム３００の幅方向の高さ分布）は、ホットスカーフ２００による溶削後のブルーム３００表面の凹凸の程度であり、これが極大となる位置においてホットスカーフ２００における溶削深さが少ない可能性がある。しかし、溶削前のブルーム３００の表面形状が不明な状況または不正確な状況（特許文献１のように溶削前後のプロファイルを作成したとしても溶削前のプロファイルデータの精度が低い状況）では、溶削後のプロファイルデータから溶削深さの正確な絶対値を算出することができないため、極大値の位置を単純に溶削異常と判定することはできない。
【００３９】
一方、溶削中のブルーム３００は温度が１０００℃〜１１００℃の状態にあり、光を放射している。通常、この光は、温度が高ければ明るく低ければ暗くなる。したがって、輝度が低下した位置は温度が低下していることを示す。ホットスカーフ２００はブルーム３００の表層を削り取る設備であり、このホットスカーフ後にブルーム３００の表面に存在する輝度の低下部は、比較的温度が低い表層部が残存したものと考えることができる。しかし、ブルーム３００には圧延ライン中の種々の冷却水がかかり、局所的に温度低下している箇所があるため、輝度だけで溶削異常を正確に判定できない。
【００４０】
そこで、本実施形態に係る溶削異常検出装置１００においては、高さ計測部で得られたブルーム３００の幅方向の高さ分布の極大部（増大部）と輝度計測部で得られたブルーム３００の幅方向の輝度分布の極小部（低下部）とが一致乃至はオーバラップしていれば、そこは溶削深さの減少によって、形状が凸となり表層部の残存によって輝度が低下したと考えられることに着目した。
【００４１】
このように、プロファイルと輝度とを組み合わて溶削異常を判定することによりで、各々単独で判定するよりも高い精度で溶削異常を判定することができる。
具体的には、図４（Ａ）に示すように、ブルーム３００の幅方向において、高さが高さ閾値以上で、かつ、輝度が輝度閾値以下である領域が存在すると、異常条件が一致し、溶削異常を検出する。一方、図４（Ａ）および図４（Ｂ）に示すように、ブルーム３００の幅方向において、高さが高さ閾値以上あっても、輝度が輝度閾値以下でないと、異常条件が一致しない。また、ブルーム３００の幅方向において、輝度が輝度閾値以下であっても、高さが高さ閾値以上でないと、異常条件が一致しない。すなわち、ブルーム３００の幅方向において、輝度が輝度閾値以上である、または、高さが高さ閾値以上であると（いずれか一方を満足すると）、異常条件は一致しない。
【００４２】
なお、高さ閾値および輝度閾値は、被溶削材の種類、過去の操業実績などを勘案して適宜設定される。
表１に、それぞれの条件に合致する箇所に存在した疵指数を比較した結果を示す。条件Ａは、本実施形態に係る溶削異常検出装置１００の判定方法である「高さも輝度も異常」、条件Ｂは「高さが異常で輝度は正常」、条件Ｃは「高さは正常で輝度が異常」、条件Ｄは「高さは正常で輝度も正常」である。疵指数は、ホットスカーフ直後で異常と判定した箇所が、後工程（塊圧延終了後の鋼片検査工程における表面疵検査工程）での検査結果を、条件Ｄの疵個数を１とした場合の疵個数で示すものである。この表１から明らかなように、条件Ａで溶削異常と判定すると、高さのみで溶削異常判定する場合および輝度のみで溶削異常判定する場合に比べて、高い疵発生率となっている。すなわち、条件Ａでの溶削異常判定が、精度高く異常を検出していることを示している。
【００４３】
【表１】
0005611177.tif 000002
【００４４】
［溶削条件変更方法］
次に、溶削異常検出装置１００における溶削条件変更方法について説明する。
上述したように、図３（Ａ）および図４（Ａ）に示すように溶削異常を検出した場合には、ホットスカーフの溶削深さを十分確保するように、溶削条件を変更する必要がある。
図５に溶削速度と溶削深さとの関係を示す。
【００４５】
図５に示すように、溶削速度を低下させると、溶削深さが大きくなる。これは、溶削速度を低下させると溶削時における溶融鉄と酸素との反応時間が長くなる。これにより、溶融鉄と酸素との反応熱が増大するので、溶削深さが深くなる。したがって、溶削異常を検出した場合、溶削深さの浅い箇所を含めた全体の溶削量を増加させることで異常を解消できる。このため、溶削異常を検出すると、溶削速度を低下させるように、操業管理者へ警報を報知したり、ホットスカーフ２００の溶削条件を自動的に変更したりする。
【００４６】
この場合において、溶削異常部の高さから高さ閾値を差し引いて、高さが逸脱している量（逸脱量分）を求める。その逸脱量分を深く削るための溶削速度の減速量を、図５に示す溶削速度と溶削深さとの関係に基づいて決定する。
このようにして決定した溶削速度の減速量を、操業管理者へ報知したり、溶削条件変更部を介して、ホットスカーフ２００の溶削速度を自動的に変更したりする。
【００４７】
図６に溶削速度の減速による効果を示す。溶削異常発生時の疵指数を１００として、溶削速度を調整（減速）した後は、４５程度にまで疵指数が改善されていることがわかる。
なお、溶削異常を検出した場合に溶削量を増加させる方法として、上述したように溶削速度を低下させる方法の他に、プロパンまたは／および酸素の流量を増加させる方法であっても構わない。
【００４８】
以上のようにして、本実施の形態に係る溶削異常検出装置１００によると、ホットスカーフの出来の良し悪しをホットスカーフ２００の直後で精度高く検出することができる。特に、溶削異常をオンラインで精度高く検出することができる。さらに、溶削異常を検出すると溶削条件（溶削速度）を変更するので溶削異常が発生しなくなり、溶削異常の大量発生を防止することができ、ホットスカーフによる歩留まり損を低減させることができる。
【００４９】
ところで、本発明は上述した実施形態に限定されるものではなく、発明の本質を変更しない範囲で各部材の形状、構造、材質、組み合わせなどを適宜変更可能である。また、今回開示された実施形態において、明示的に開示されていない事項、たとえば、運転条件、操業条件、各種パラメータ、構成物の寸法、重量、体積などは、当業者が通常実施する範囲を逸脱するものではなく、通常の当業者であれば、容易に想定することが可能な事項を採用している。
【符号の説明】
【００５０】
１００  溶削異常検出装置
１１０  光照射部
１２０  ＣＣＤカメラ
１３０  画像処理装置
１４０  コンピュータ
１５０  警報装置（出力器）
１６０  プロファイルデータ保管部
２００  ホットスカーフ
３００  ブルーム
４００  ローラテーブル
【図１】
0005611177.tif 000003
【図２】
0005611177.tif 000004
【図５】
0005611177.tif 000005
【図６】
0005611177.tif 000006
【図３】
0005611177.tif 000007
【図４】
0005611177.tif 000008